(57)【特許請求の範囲】
【請求項１】
非水系溶媒に電解質のリチウム塩が含有され、上記の非水系溶媒に、下記の式（１）に示したフッ素化鎖状カルボン酸エステルと、金属リチウムとリチウムイオンとの平衡電位を基準として＋１．０〜３．０Ｖの範囲で分解される被膜形成化合物とを含み、上記のフッ素化鎖状カルボン酸エステルが、非水系溶媒全体に対して２０〜８０体積％の範囲で含有されている二次電池用非水電解液。
Ｒ１−ＣＨ2−ＣＯＯ−Ｒ２ （１）
（式中、Ｒ１は水素又はアルキル基、Ｒ２はアルキル基を表し、Ｒ１とＲ２とにおける炭素数の和が３以内であり、Ｒ１が水素である場合には、Ｒ２における水素の少なくとも一部がフッ素で置換され、Ｒ１がアルキル基である場合には、Ｒ１及び／又はＲ２における水素の少なくとも一部がフッ素で置換されている。）
【請求項２】
請求項１に記載の二次電池用非水電解液において、上記のフッ素化鎖状カルボン酸エステルが、３，３，３−トリフルオロプロピオン酸メチルＣＦ3ＣＨ2ＣＯＯＣＨ3と酢酸２，２，２−トリフルオロエチルＣＨ3ＣＯＯＣＨ2ＣＦ3とから選択される少なくとも１種である二次電池用非水電解液。
【請求項３】
請求項２に記載の二次電池用非水電解液において、上記のフッ素化鎖状カルボン酸エステルが、３，３，３−トリフルオロプロピオン酸メチルＣＦ3ＣＨ2ＣＯＯＣＨ3である二次電池用非水電解液。
【請求項４】
請求項１〜請求項３の何れか１項に記載の二次電池用非水電解液において、上記の被膜形成化合物が、４−フルオロエチレンカーボネート、エチレンサルファイト、ビニルエチレンカーボネート、ＬｉＢ（Ｃ2Ｏ4）2、ＬｉＢＦ2（Ｃ2Ｏ4）から選択される少なくとも１種である二次電池用非水電解液。
【請求項５】
非水系溶媒に電解質のリチウム塩が含有され、上記の非水系溶媒に、下記の式（１）に示したフッ素化鎖状カルボン酸エステルと、金属リチウムとリチウムイオンとの平衡電位を基準として＋１．０〜３．０Ｖの範囲で分解される被膜形成化合物とを含み、上記の被膜形成化合物が、４−フルオロエチレンカーボネート、エチレンサルファイト、ビニルエチレンカーボネート、ＬｉＢ（Ｃ2Ｏ4）2、ＬｉＢＦ2（Ｃ2Ｏ4）から選択される少なくとも１種である二次電池用非水電解液。
Ｒ１−ＣＨ2−ＣＯＯ−Ｒ２ （１）
（式中、Ｒ１は水素又はアルキル基、Ｒ２はアルキル基を表し、Ｒ１とＲ２とにおける炭素数の和が３以内であり、Ｒ１が水素である場合には、Ｒ２における水素の少なくとも一部がフッ素で置換され、Ｒ１がアルキル基である場合には、Ｒ１及び／又はＲ２における水素の少なくとも一部がフッ素で置換されている。）
【請求項６】
請求項５に記載の二次電池用非水電解液において、上記のフッ素化鎖状カルボン酸エステルが、３，３，３−トリフルオロプロピオン酸メチルＣＦ3ＣＨ2ＣＯＯＣＨ3と酢酸２，２，２−トリフルオロエチルＣＨ3ＣＯＯＣＨ2ＣＦ3とから選択される少なくとも１種である二次電池用非水電解液。
【請求項７】
請求項６に記載の二次電池用非水電解液において、上記のフッ素化鎖状カルボン酸エステルが、３，３，３−トリフルオロプロピオン酸メチルＣＦ3ＣＨ2ＣＯＯＣＨ3である二次電池用非水電解液。
【請求項８】
請求項１〜請求項７の何れか１項に記載の二次電池用非水電解液において、上記の被膜形成化合物が、４−フルオロエチレンカーボネートである二次電池用非水電解液。
【請求項９】
請求項８に記載の二次電池用非水電解液において、上記の４−フルオロエチレンカーボネートが、非水系溶媒全体に対して５〜３０体積％の範囲で含有されている二次電池用非水電解液。
【請求項１０】
請求項１〜請求項９の何れか１項に記載の二次電池用非水電解液において、上記の非水系溶媒に、ＣＨ3ＣＯＯＣＨ3、Ｃ2Ｈ5ＣＯＯＣＨ3、ＣＨ3ＣＯＯＣ2Ｈ5、ＣＨ3ＯＣＯＯＣＨ3から選択される少なくとも１種の低粘度溶媒が含まれている二次電池用非水電解液。
【請求項１１】
正極と負極とセパレータと非水電解液とを備え、その非水電解液に請求項１〜請求項１０の何れか１項に記載の二次電池用非水電解液を用いた非水電解液二次電池。
【請求項１２】
請求項１１に記載の非水電解液二次電池において、上記の正極の電位が金属リチウム基準で４．３５Ｖ以上まで充電される非水電解液二次電池。
【発明の詳細な説明】
【技術分野】
【０００１】
本発明は、二次電池用非水電解液及びこのような非水電解液を用いた非水電解液二次電池に係り、特に、非水電解液が電極と反応するのを抑制し、高温条件下においても電池容量が低下するのを抑制して、長期にわたって良好な電池特性が得られるようにした点に特徴を有するものである。
【背景技術】
【０００２】
近年、高出力，高エネルギー密度の新型二次電池として、非水電解液を用い、リチウムイオンを正極と負極との間で移動させて充放電を行うようにした非水電解液二次電池が広く利用されている。
【０００３】
そして、このような非水電解液二次電池において、良好な充放電特性が得られるようにするため、従来においては、上記の非水電解液として、非水系溶媒に、エチレンカーボネート等の環状炭酸エステルと、ジエチルカーボネート，エチルメチルカーボネート，ジメチルカーボネート等の鎖状炭酸エステルとを混合させた混合溶媒を用い、この混合溶媒にＬｉＰＦ6やＬｉＢＦ4等のリチウム塩からなる電解質を溶解したものが使用されている。
【０００４】
しかし、上記のような非水電解液を用いた非水電解液二次電池の耐久性等を評価するために、このような非水電解液二次電池を充電状態で高温条件下に放置させる充電保存試験を行った場合、上記の非水電解液が正極や負極と副反応を起こし、電池容量が低下するという問題があった。
【０００５】
そこで、近年においては、各種のフッ素化鎖状カルボン酸エステルを、非水電解液の非水系溶媒として用いたり、非水電解液に添加させたりすることが提案されている。（例えば、特許文献１〜５参照。）
【０００６】
ここで、一般的に溶媒分子構造中にフッ素を導入すると、耐酸化性が向上することから、正極と非水電解液との反応を抑制することができる。しかし、フッ素を導入すると非水電解液の粘度の増加が起こり、また、耐還元性が低下することから負極との反応性が増大してしまう。特に、フッ素を導入する位置は、負極との反応性を大きく左右する。
【０００７】
しかし、これらの特許文献においては、どのような種類のフッ素化鎖状カルボン酸エステルを用いるかは様々であり、フッ素が置換される炭素の位置について、特許文献１，２においては、α炭素における水素がフッ素で置換されたものが示されているだけであり、また特許文献３，４においては、α炭素とそれ以外の炭素の何れであってもよいとされており、また特許文献５においては、α炭素における水素がフッ素で置換されたものが好ましいと記載されている。
【０００８】
そして、非水電解液の非水系溶媒として、α炭素における水素がフッ素で置換されたフッ素化鎖状カルボン酸エステルを用いた場合、例えば、トリフルオロ酢酸エチルＣＦ3ＣＯＯＣＨ2ＣＨ3を用いた場合には、電解質として用いるＬｉＰＦ6等のリチウム塩が適切に溶解されなくなるという問題があった。また、ジフルオロ酢酸エチルＣＨＦ2ＣＯＯＣＨ2ＣＨ3を用いた場合には、電解質として用いるＬｉＰＦ6等のリチウム塩が溶解されるが、負極との反応性が高くなり、この非水電解液二次電池を充電状態で高温条件下に放置させると、電池容量や電池特性が大きく低下するという問題があった。このように、α炭素における水素がフッ素で置換されたフッ素化鎖状カルボン酸エステルでは、十分な電池特性が得られなかった。
【０００９】
さらに、非水系溶媒として、α炭素以外の炭素における水素がフッ素で置換されたフッ素化鎖状カルボン酸エステルを用いた場合においては、負極との反応性を低減させることができるが、依然として、この非水電解液二次電池を充電状態で高温条件下において放置させた場合に、電池容量や電池特性が低下するという問題があり、またこのようなフッ素化鎖状カルボン酸エステルを他の非水系溶媒と組み合わせて使用する場合においても、組み合わせる他の溶媒が適切でないと、この非水電解液二次電池における初期容量が低下し、また高温条件下に放置させた場合に、電池容量や電池特性が低下するという問題があった。
【００１０】
このように、非水系溶媒のフッ素化により、正極との反応を抑制することができても、負極との反応性が増大することから、良好な電池特性を得ることはできなかった。
【特許文献１】特開平８−２９８１３４号公報
【特許文献２】特開平１１−８６９０１号公報
【特許文献３】特開平６−２０７１９号公報
【特許文献４】特開２００３−２８２１３８号公報
【特許文献５】特開２００６−３２３００号公報
【発明の開示】
【発明が解決しようとする課題】
【００１１】
本発明は、非水電解液を用いた非水電解液二次電池における上記のような問題を解決することを課題とするものであり、非水電解液が電極と反応するのが抑制されて、高温条件下においても電池容量が低下するのが抑制され、長期にわたって良好な電池特性が得られるようにすることを課題とするものである。
【課題を解決するための手段】
【００１２】
本発明においては、上記のような課題を解決するため、非水系溶媒に電解質のリチウム塩が含有された二次電池用非水電解液において、上記の非水系溶媒に、下記の式（１）に示したフッ素化鎖状カルボン酸エステルと、金属リチウムとリチウムイオンとの平衡電位を基準として＋１．０〜３．０Ｖの範囲で分解される被膜形成化合物とを含み、上記のフッ素化鎖状カルボン酸エステルが、非水系溶媒全体に対して２０〜８０体積％の範囲で含有されるようにした。
また、本発明においては、非水系溶媒に電解質のリチウム塩が含有され、上記の非水系溶媒に、下記の式（１）に示したフッ素化鎖状カルボン酸エステルと、金属リチウムとリチウムイオンとの平衡電位を基準として＋１．０〜３．０Ｖの範囲で分解される被膜形成化合物とを含み、上記の被膜形成化合物が、４−フルオロエチレンカーボネート、エチレンサルファイト、ビニルエチレンカーボネート、ＬｉＢ（Ｃ2Ｏ4）2、ＬｉＢＦ2（Ｃ2Ｏ4）から選択される少なくとも１種であるようにした。
Ｒ１−ＣＨ2−ＣＯＯ−Ｒ２ （１）
（式中、Ｒ１は水素又はアルキル基、Ｒ２はアルキル基を表し、Ｒ１とＲ２とにおける炭素数の和が３以内であり、Ｒ１が水素である場合には、Ｒ２における水素の少なくとも一部がフッ素で置換され、Ｒ１がアルキル基である場合には、Ｒ１及び／又はＲ２における水素の少なくとも一部がフッ素で置換されている。）
【００１３】
このように、フッ素化鎖状カルボン酸エステルとして、上記のようにＲ１とＲ２とにおける炭素数の和が３以内のものを用いると、非水電解液の粘度が上昇して負荷特性が低下するのが防止されることを見出したのである。また、Ｒ１が水素である場合に、Ｒ２における水素の少なくとも一部がフッ素で置換され、Ｒ１がアルキル基である場合に、Ｒ１及び／又はＲ２における水素の少なくとも一部がフッ素で置換されたものを用いるようにすると、α炭素における水素がフッ素で置換されたフッ素化鎖状カルボン酸エステルを用いた場合における前記のような問題が生じないようになることを見出したのである。
【００１４】
そして、このようなフッ素化鎖状カルボン酸エステルとしては、３，３，３−トリフルオロプロピオン酸メチルＣＦ3ＣＨ2ＣＯＯＣＨ3と酢酸２，２，２−トリフルオロエチルＣＨ3ＣＯＯＣＨ2ＣＦ3とから選択される少なくとも１種を用いることが好ましい。特に、正極の電位が金属リチウム基準で４．３５Ｖ以上になるようにし、負極活物質に黒鉛系材料を用いた場合において、電池電圧が４．２５Ｖ以上になるまで充電させる場合には、フッ素化鎖状カルボン酸エステルとして、３，３，３−トリフルオロプロピオン酸メチルＣＦ3ＣＨ2ＣＯＯＣＨ3を用いることがより好ましい。
【００１５】
ここで、非水系溶媒中における上記のフッ素化鎖状カルボン酸エステルの量が少ないと、高温条件下における上記のような特性を十分に向上させることが困難になる一方、その量が多くなりすぎると、非水電解液中に含有させる上記の被膜形成化合物の量が減少して、負極に十分な被膜が形成されなくなるため、上記のフッ素化鎖状カルボン酸エステルの量を、非水系溶媒全体に対して５〜９０体積％の範囲にすることが好ましく、特に、２０〜８０体積％の範囲にすることがより好ましい。
【００１６】
また、上記のように金属リチウムとリチウムイオンとの平衡電位を基準として、＋１．０〜３．０Ｖの範囲で分解される被膜形成化合物を含有させると、上記のフッ素化鎖状カルボン酸エステルが負極と反応して分解するのが抑制され、或いはこのフッ素化鎖状カルボン酸エステルが負極の被膜形成に部分的に関与し、過大に分解するのが抑制される。
【００１７】
例えば、上記のフッ素化鎖状カルボン酸エステルであるＣＦ3ＣＨ2ＣＯＯＣＨ3やＣＨ3ＣＯＯＣＨ2ＣＦ3に対して１ｍｏｌ／ｌとなるようＬｉＰＦ6を溶解させ、黒鉛負極を作用電極として用い、走査速度１ｍＶ／ｓｅｃの測定条件にてＣＶ測定した場合、金属リチウムとリチウムイオンとの平衡電位に対して、ＣＦ3ＣＨ2ＣＯＯＣＨ3の場合には＋１．２Ｖ程度、ＣＨ3ＣＯＯＣＨ2ＣＦ3の場合には＋０．８Ｖ程度で還元分解される。このため、＋１．０Ｖ以上で分解する被膜形成化合物を含有させることで、上記のフッ素化鎖状カルボン酸エステルが負極と反応して分解するのを抑制することができ、或いはこのフッ素化鎖状カルボン酸エステルが負極の被膜形成に部分的に関与し、過大に分解するのを抑制することができる。また、非水電解液を注液した時の黒鉛負極の電位は＋３．０Ｖ程度であるため、＋３．０Ｖ以下で分解する被膜形成化合物を含有させる必要がある。
【００１８】
そして、上記のような被膜形成化合物を含有させることにより、フッ素化鎖状カルボン酸エステルと負極との反応を抑制でき、またフッ素化鎖状カルボン酸エステルを溶媒に用いることで正極との反応を抑制でき、良好な電池特性を得ることができる。
【００１９】
そして、上記のような被膜形成化合物としては、例えば、４−フルオロエチレンカーボネート、エチレンサルファイト、ビニルエチレンカーボネート、ＬｉＢ（Ｃ2Ｏ4）2、ＬｉＢＦ2（Ｃ2Ｏ4）から選択される少なくとも１種を用いることができ、特に、負極に適切な被膜を形成すると共に非水系溶媒として有効に機能する４−フルオロエチレンカーボネートを用いることが好ましい。ここで、金属リチウムとリチウムイオンとの平衡電位を基準として分解される電位は、４−フルオロエチレンカーボネートでは約１．２Ｖ、エチレンサルファイトでは約１．１Ｖ、ビニルエチレンカーボネートでは約１．３Ｖ、ＬｉＢ（Ｃ2Ｏ4）2では約２．０Ｖ、ＬｉＢＦ2（Ｃ2Ｏ4）では約１．７Ｖである。また、４−フルオロエチレンカーボネートの誘導体、エチレンサルファイトの誘導体、ビニルエチレンカーボネートの誘導体としても、金属リチウムとリチウムイオンとの平衡電位を基準として分解される電位が＋１．０〜３．０Ｖの範囲のものを用い、好ましくは＋１．１〜２．０Ｖの範囲のものを用いるようにする。
【００２０】
そして、上記の被膜形成化合物として４−フルオロエチレンカーボネートを非水系溶媒に含有させる場合、４−フルオロエチレンカーボネートの量が少ないと、負極に十分な被膜が形成されず、フッ素化鎖状カルボン酸エステルが還元分解されて、非水電解液二次電池を充電状態で高温条件下において放置させた場合における保存特性が低下する。一方、４−フルオロエチレンカーボネートの量が多くなり過ぎると、非水電解液の粘度が上昇して負荷特性が低下する。このため、４−フルオロエチレンカーボネートの量を非水系溶媒全体に対して２〜４０体積％の範囲にすることが好ましく、特に、５〜３０体積％の範囲にすることがより好ましい。
【００２１】
また、被膜形成化合物として、エチレンサルファイト及びその誘導体、ビニルエチレンカーボネート及びその誘導体を用いる場合には、その含有量が電解質を含めた非水電解液の総量に対して０．１〜１０重量％、特に０．２〜５重量％の範囲になるようにすることが好ましい。また、ＬｉＢ（Ｃ2Ｏ4）2やＬｉＢＦ2（Ｃ2Ｏ4）からなるＬｉ塩を被膜形成化合物として用いる場合には、その含有量が非水系溶媒に対して０．０１〜０．４ｍｏｌ／ｌ、特に０．０５〜０．２ｍｏｌ／ｌの範囲になるようにすることが好ましい。これは、これらの被膜形成化合物の量が、上記の範囲より少なくなると、負極に十分な被膜が形成されず、フッ素化鎖状カルボン酸エステルが還元分解されて、良好な高温充電保存特性が得られなくなる一方、上記の範囲より多くなると、これらの被膜形成化合物の分解が顕著に起こり、内部抵抗の増加やガス発生を引き起こすおそれがあるためである。
【００２２】
また、上記の二次電池用非水電解液においては、上記の非水系溶媒に、上記のフッ素化鎖状カルボン酸エステルと被膜形成化合物との他に、他の非水系溶媒を加えることも可能であり、このような非水系溶媒としては、例えば、ジメチルカーボネートＣＨ3ＯＣＯＯＣＨ3、エチルメチルカーボネートＣＨ3ＯＣＯＯＣ2Ｈ5、ジエチルカーボネートＣ2Ｈ5ＯＣＯＯＣ2Ｈ5、酢酸メチルＣＨ3ＣＯＯＣＨ3、プロピオン酸メチルＣ2Ｈ5ＣＯＯＣＨ3、酢酸エチルＣＨ3ＣＯＯＣ2Ｈ5等を用いることが好ましく、特に、非水電解液の粘度を低減させて負荷特性を向上させるためには、酢酸メチル、プロピオン酸メチル、酢酸エチル、ジメチルカーボネートから選択される少なくとも１種の低粘度溶媒を加えることが好ましい。さらに、非水電解液の導電率を高めるために、高誘電率溶媒であるエチレンカーボネート、プロピレンカーボネート、γ−ブチロラクトン等を混合させることも可能である。
【００２３】
また、上記の二次電池用非水電解液において、上記の非水系溶媒に溶解させるリチウム塩からなる電解質としては、上記の被膜形成化合物として用いるＬｉＢ（Ｃ2Ｏ4）2やＬｉＢＦ2（Ｃ2Ｏ4）に加えて、非水電解液二次電池において一般に使用されているリチウム塩を用いることができる。そして、上記のリチウム塩としては、例えば、ＬｉＰＦ6，ＬｉＢＦ4，ＬｉＣＦ3ＳＯ3，ＬｉＣｌＯ4，ＬｉＮ（ＣＦ3ＳＯ2）2，ＬｉＮ（Ｃ2Ｆ5ＳＯ2）2，ＬｉＮ（ＣＦ3ＳＯ2）（Ｃ4Ｆ9ＳＯ2），ＬｉＣ（ＣＦ3ＳＯ2）3，ＬｉＣ（Ｃ2Ｆ5ＳＯ2）3等を用いることができ、特にＬｉＰＦ6，ＬｉＢＦ4，ＬｉＮ（ＣＦ3ＳＯ2）2を用いることが好ましい。
【００２４】
また、本発明における非水電解液二次電池においては、非水電解液として、上記のような二次電池用非水電解液を用いるようにした。
【００２５】
ここで、この非水電解液二次電池の正極に用いる正極活物質としては、リチウムを吸蔵、放出することができ、その電位が貴な材料であれば特に限定されず、一般に使用されている公知の正極活物質を用いることができ、例えば、層状構造や、スピネル型構造や、オリビン型構造を有するリチウム遷移金属複合酸化物を単独又は複数組み合わせて使用することができる。特に、高エネルギー密度の非水電解液二次電池を得るためには、層状構造を有するリチウム遷移金属複合酸化物を用いることが好ましく、具体的には、リチウム・コバルト複合酸化物、リチウム・コバルト・ニッケル・マンガン複合酸化物、リチウム・コバルト・ニッケル・アルミニウム複合酸化物からなるリチウム遷移金属複合酸化物を用いることが好ましい。特に、結晶構造の安定性の観点からは、Ａｌ或いはＭｇが結晶内部に固溶され、かつＺｒが粒子表面に固着したコバルト酸リチウムを用いることが好ましい。
【００２６】
また、この非水電解液二次電池の負極に用いる負極活物質としては、リチウムを吸蔵、放出することができる材料であれば特に限定されず、一般に使用されている公知の負極活物質を用いることができ、例えば、金属リチウム、リチウム−アルミニウム合金，リチウム−鉛合金，リチウム−シリコン合金，リチウム−スズ合金等のリチウム合金、黒鉛，コークス，有機物焼成体等の炭素材料、ＳｎＯ2、ＳｎＯ、ＴｉＯ2等の電位が正極活物質に比べて卑な金属酸化物を用いることができ、特に、リチウムの吸蔵、放出に伴う体積変化が少なくて可逆性に優れる黒鉛系の炭素材料を用いることが好ましい。
【発明の効果】
【００２７】
本発明においては、非水系溶媒に電解質のリチウム塩が含有された二次電池用非水電解液に、上記の式（１）に示したフッ素化鎖状カルボン酸エステルと、金属リチウムとリチウムイオンとの平衡電位を基準として＋１．０〜３．０Ｖの範囲で分解される被膜形成化合物とを含む非水系溶媒を用いるようにした。
【００２８】
この結果、このような非水電解液を用いた非水電解液二次電池においては、上記の被膜形成化合物により負極に適切な被膜が形成されて、上記のフッ素化鎖状カルボン酸エステルが分解するのが抑制され、高温条件下においても電池容量が低下するのが抑制されて、良好な電池特性が得られるようになった。
【実施例】
【００２９】
次に、本発明に係る二次電池用非水電解液を用いた非水電解液二次電池について実施例を挙げて具体的に説明すると共に、本発明の非水電解液二次電池は、高容量化させた場合においても高温での保存特性が向上することを、比較例を挙げて明らかにする。
【００３０】
（実施例１）
実施例１においては、下記のようにして作製した正極と負極と非水電解液とを用い、図１に示すような円筒型で、充電終止電圧が４．２Ｖ、設計容量が２３００ｍＡｈの非水電解液二次電池を作製した。
【００３１】
［正極の作製］
正極を作製するにあたっては、正極活物質として、コバルト酸リチウムＬｉＣｏＯ2にＡｌとＭｇとがそれぞれ１．０ｍｏｌ％固溶されると共にその固溶体の粒子表面にＺｒが０．０５ｍｏｌ％付与されたものを用いた。
【００３２】
そして、この正極活物質と、導電剤の炭素と、結着剤のポリフッ化ビニリデンとが９５：２．５：２．５の重量比になるようにして、これらをＮ−メチル−２−ピロリドン溶液中で混練して正極合剤スラリーを作製した。次いで、この正極合剤スラリーをアルミニウム箔からなる正極集電体の両面に塗布し、これを乾燥させた後、圧延させて正極を作製した。
【００３３】
［負極の作製］
負極を作製するにあたっては、負極活物質の黒鉛と、結着剤のスチレン・ブタジエンゴムと、増粘剤のカルボキシメチルセルロースとを９７．５：１．５：１の重量比になるようにして、これらを水溶液中において混練して負極合剤スラリーを作製した。そして、この負極合剤スラリーを銅箔からなる負極集電体の両面に塗布させ、これを乾燥させた後、圧延させて負極を作製した。
【００３４】
［非水電解液の作製］
非水電解液を作製するにあたっては、非水系溶媒として、金属リチウムとリチウムイオンとの平衡電位を基準とした分解電位が１．０〜３．０Ｖの範囲にある被膜形成化合物の４−フルオロエチレンカーボネート（４−ＦＥＣ）と、上記の式（１）に示したフッ素化鎖状カルボン酸エステルであるＣＦ3ＣＨ2ＣＯＯＣＨ3とを２：８の体積比で混合させた混合溶媒を用いた。そして、この混合溶媒に電解質としてヘキサフルオロリン酸リチウムＬｉＰＦ6を１ｍｏｌ／ｌの割合で溶解させて、非水電解液を作製した。
【００３５】
ここで、フッ素化鎖状カルボン酸エステルとして用いた上記のＣＦ3ＣＨ2ＣＯＯＣＨ3（３，３，３−トリフルオロプロピオン酸メチル）の合成方法を下記に示す。
【００３６】
１リットルのナス型フラスコに、ジイソプロピルアミン３５ｇ（３５０ｍｍｏｌ）とテトラヒドロフラン３００ｍｌとを仕込み、氷冷、攪拌しながら、１．６Ｍノルマルブチルリチウム／ヘキサン２１９ｍｌ（３５０ｍｍｏｌ）を徐々に滴下し、更に室温で３０分間攪拌してリチウムジイソプロピルアミドを調製した。次いで、このリチウムジイソプロピルアミド溶液を−８０℃に冷却し、メチルアセテート２６ｇ（３５０ｍｍｏｌ）を徐々に滴下して、１５分間熟成した後に、クロロトリメチルシラン３８ｇ（３５０ｍｍｏｌ）を加えてクエンチし、室温で一晩攪拌した。そして、生成した固体を濾別した後、溶媒を留去して得た黄色のオイルをノルマルヘキサン２００ｍｌに溶解し、−７８℃に冷却し、攪拌しながらヨードトリフルオロメタン７０ｇ（３６０ｍｍｏｌ）を加えた。そして、１Ｍトリエチルボラン／ヘキサン１０ｍｌ（１０ｍｍｏｌ）を加え、約２時間で室温まで昇温した。次いで、水２００ｍｌを加えてクエンチした後、分液ロートにより有機層を分離し、硝酸マグネシウムで乾燥させた。その後、蒸留により精製を行い、３，３，３−トリフルオロプロピオン酸メチルを１０ｇ（収率２０％）得た。
【００３７】
そして、この実施例の非水電解液二次電池を作製するにあたっては、図１に示すように、上記のようにして作製した正極１と負極２との間に、セパレータ３としてリチウムイオン透過性のポリエチレン製の微多孔膜を介在させ、これらをスパイラル状に巻いて電池缶４内に収容させた後、この電池缶４内に上記の非水電解液を注液して封口し、上記の正極１を正極タブ５により、正極蓋６に取り付けられた正極外部端子９に接続させると共に、上記の負極２を負極タブ７により電池缶４に接続させ、電池缶４と正極蓋６とを絶縁パッキン８により電気的に分離させた。
【００３８】
（実施例２）
実施例２においては、上記の実施例１における非水電解液の作製において、非水系溶媒として、実施例１と同じ被膜形成化合物の４−フルオロエチレンカーボネート（４−ＦＥＣ）と、上記の式（１）に示したフッ素化鎖状カルボン酸エステルであるＣＨ3ＣＯＯＣＨ2ＣＦ3とを２：８の体積比で混合させた混合溶媒を用い、それ以外は、上記の実施例１の場合と同様にして非水電解液二次電池を作製した。
【００３９】
ここで、フッ素化鎖状カルボン酸エステルとして用いた上記のＣＨ3ＣＯＯＣＨ2ＣＦ3（酢酸２，２，２−トリフルオロエチル）の合成方法を下記に示す。
【００４０】
１リットルのセパラブルフラスコに、トリフルオロエタノール８５ｇ（０．８５ｍｏｌ）とジエチルエーテル８０ｍｌとを仕込み、さらにトリエチルアミン１２９ｇ（１．２７ｍｏｌ／１．５ｅｑ）を加えた。そして、これを氷冷、攪拌しながら、アセチルクロリド１００ｇ（１．２７ｍｏｌ／１．５ｅｑ）をジエチルエーテル８０ｍｌで希釈した液を、滴下ロートにて滴下した。反応液の温度が２７〜３５℃になるように滴下し、２０分間で終了した。その後、室温で１．５時間攪拌した後、水３５０ｍｌを加えて反応を終了した。次いで、分液ロートにより有機層を分離し、硝酸マグネシウムで乾燥させた後、蒸留により精製を行い、酢酸２，２，２−トリフルオロエチルを８８ｇ（収率７３％）得た。
【００４１】
（実施例３）
実施例３においては、上記の実施例１における非水電解液の作製において、非水系溶媒として、実施例１と同じ被膜形成化合物の４−フルオロエチレンカーボネート（４−ＦＥＣ）と、上記の式（１）に示したフッ素化鎖状カルボン酸エステルであるＣＦ3ＣＨ2ＣＯＯＣＨ3とを１：９の体積比で混合させた混合溶媒を用い、それ以外は、上記の実施例１の場合と同様にして非水電解液二次電池を作製した。
【００４２】
（実施例４）
実施例４においては、上記の実施例１における非水電解液の作製において、非水系溶媒として、実施例１と同じ被膜形成化合物の４−フルオロエチレンカーボネート（４−ＦＥＣ）と、上記の式（１）に示したフッ素化鎖状カルボン酸エステルであるＣＦ3ＣＨ2ＣＯＯＣＨ3とを３：７の体積比で混合させた混合溶媒を用い、それ以外は、上記の実施例１の場合と同様にして非水電解液二次電池を作製した。
【００４３】
（実施例５）
実施例５においては、上記の実施例１における非水電解液の作製において、非水系溶媒として、実施例１と同じ被膜形成化合物の４−フルオロエチレンカーボネート（４−ＦＥＣ）と、上記の式（１）に示したフッ素化鎖状カルボン酸エステルであるＣＦ3ＣＨ2ＣＯＯＣＨ3と、ジメチルカーボネート（ＤＭＣ）を２：４：４の体積比で混合させた混合溶媒を用い、それ以外は、上記の実施例１の場合と同様にして非水電解液二次電池を作製した。
【００４４】
（実施例６）
実施例６においては、上記の実施例１における非水電解液の作製において、非水系溶媒として、実施例１と同じ被膜形成化合物の４−フルオロエチレンカーボネート（４−ＦＥＣ）と、上記の式（１）に示したフッ素化鎖状カルボン酸エステルであるＣＦ3ＣＨ2ＣＯＯＣＨ3と、フッ素化されていない鎖状カルボン酸エステルであるプロピオン酸メチルＣＨ3ＣＨ2ＣＯＯＣＨ3を２：４：４の体積比で混合させた混合溶媒を用い、それ以外は、上記の実施例１の場合と同様にして非水電解液二次電池を作製した。
【００４５】
（比較例１）
比較例１においては、非水系溶媒として、エチレンカーボネート（ＥＣ）とエチルメチルカーボネート（ＥＭＣ）とを３：７の体積比で混合させた混合溶媒を用い、この混合溶媒に電解質としてヘキサフルオロリン酸リチウムＬｉＰＦ6を１ｍｏｌ／ｌの割合で溶解させ、これに対してビニレンカーボネート（ＶＣ）を２重量％の割合で添加した非水電解液を用いた。そして、それ以外は、上記の実施例１の場合と同様にして非水電解液二次電池を作製した。
【００４６】
（比較例２）
比較例２においては、上記の実施例１における非水電解液の作製において、非水系溶媒として、実施例１と同じ被膜形成化合物の４−フルオロエチレンカーボネート（４−ＦＥＣ）と、フッ素化されていない鎖状カルボン酸エステルであるプロピオン酸メチルＣＨ3ＣＨ2ＣＯＯＣＨ3とを２：８の体積比で混合させた混合溶媒を用い、それ以外は、上記の実施例１の場合と同様にして非水電解液二次電池を作製した。
【００４７】
（比較例３）
比較例３においては、上記の実施例１における非水電解液の作製において、非水系溶媒として、実施例１と同じ被膜形成化合物の４−フルオロエチレンカーボネート（４−ＦＥＣ）と、フッ素化を行っていない鎖状カルボン酸エステルであるＣＨ3ＣＯＯＣＨ2ＣＨ3とを２：８の体積比で混合させた混合溶媒を用い、それ以外は、上記の実施例１の場合と同様にして非水電解液二次電池を作製した。
【００４８】
（比較例４）
比較例４においては、上記の実施例１における非水電解液の作製において、非水系溶媒として、実施例１と同じ被膜形成化合物の４−フルオロエチレンカーボネート（４−ＦＥＣ）と、α炭素における水素がフッ素で置換されたフッ素化鎖状カルボン酸エステルであるＣＨＦ2ＣＯＯＣＨ2ＣＨ3とを２：８の体積比で混合させた混合溶媒を用い、それ以外は、上記の実施例１の場合と同様にして非水電解液二次電池を作製した。
【００４９】
（比較例５）
比較例５においては、上記の実施例１における非水電解液の作製において、非水系溶媒として、実施例１と同じ被膜形成化合物の４−フルオロエチレンカーボネート（４−ＦＥＣ）と、α炭素における水素がフッ素で置換されたフッ素化鎖状カルボン酸エステルであるＣＨＦ2ＣＯＯＣＨ3とを２：８の体積比で混合させた混合溶媒を用い、それ以外は、上記の実施例１の場合と同様にして非水電解液二次電池を作製した。
【００５０】
（比較例６）
比較例６においては、上記の実施例１における非水電解液の作製において、非水系溶媒として、金属リチウムとリチウムイオンとの平衡電位を基準とした分解電位が１．０〜３．０Ｖの範囲外の０．６Ｖであるエチレンカーボネートと、上記の式（１）に示したフッ素化鎖状カルボン酸エステルであるＣＦ3ＣＨ2ＣＯＯＣＨ3とを２：８の体積比で混合させた混合溶媒を用い、それ以外は、上記の実施例１の場合と同様にして非水電解液二次電池を作製した。
【００５１】
（比較例７）
比較例７においては、上記の実施例１における非水電解液の作製において、非水系溶媒として、金属リチウムとリチウムイオンとの平衡電位を基準とした分解電位が１．０〜３．０Ｖの範囲外の０．６Ｖであるエチレンカーボネートと、上記の式（１）に示したフッ素化鎖状カルボン酸エステルであるＣＨ3ＣＯＯＣＨ2ＣＦ3とを２：８の体積比で混合させた混合溶媒を用い、それ以外は、上記の実施例１の場合と同様にして非水電解液二次電池を作製した。
【００５２】
そして、上記のように作製した実施例１〜６及び比較例１〜７の各非水電解液二次電池を、それぞれ２５℃において、４６０ｍＡの定電流で４．２Ｖになるまで充電し、さらに４．２Ｖの定電圧で電流値が４６ｍＡになるまで定電圧充電させた後、４６０ｍＡの定電流で２．７５Ｖになるまで放電させて、各非水電解液二次電池の初期放電容量を測定した。そして、比較例１の非水電解液二次電池における初期放電容量を１００として、各非水電解液二次電池の初期放電容量を算出し、その結果を下記の表１に示した。なお、表１においては、４−フルオロエチレンカーボネートを４−ＦＥＣ、ジメチルカーボネートＤＭＣ、エチレンカーボネートをＥＣ、エチルメチルカーボネートをＥＭＣ、ビニレンカーボネートをＶＣとして示した。
【００５３】
【表１】
0005235437.tif 000002
【００５４】
この結果、非水系溶媒として、上記の式（１）に示したフッ素化鎖状カルボン酸エステルであるＣＦ3ＣＨ2ＣＯＯＣＨ3やＣＨ3ＣＯＯＣＨ2ＣＦ3と、金属リチウムとリチウムイオンとの平衡電位を基準として分解される電位が＋１．０〜３．０Ｖの範囲から外れたエチレンカーボネートとの混合溶媒を用いた比較例６，７の各非水電解液二次電池は、実施例１〜６及び比較例１〜５の各非水電解液二次電池に比べて、初期放電容量が大きく低下していた。
【００５５】
次に、上記の実施例１〜６及び比較例１〜７の各非水電解液二次電池について、それぞれ２５℃において、４６０ｍＡの定電流で４．２Ｖになるまで充電し、さらに４．２Ｖの定電圧で電流値が４６ｍＡになるまで定電圧充電させた後、４６０ｍＡの定電流で２．７５Ｖになるまで放電させて保存前の放電容量Ｄ1を測定した。
【００５６】
次いで、上記の各非水電解液二次電池を、それぞれ２５℃において、２３００ｍＡの定電流で４．２Ｖになるまで充電し、さらに４．２Ｖの定電圧で電流値が４６ｍＡになるまで定電圧充電させ、この状態で各非水電解液二次電池を恒温槽内において６０℃で１０日間保存した後、保存後の各非水電解液二次電池について、それぞれ２５℃において、４６０ｍＡの定電流で２．７５Ｖになるまで放電させて保存後の残存容量Ｄ2を求めた。
【００５７】
その後、上記の各非水電解液二次電池を、それぞれ２５℃において、４６０ｍＡの定電流で４．２Ｖになるまで充電し、さらに４．２Ｖの定電圧で電流値が４６ｍＡになるまで定電圧充電させた後、４６０ｍＡの定電流で２．７５Ｖになるまで放電させて保存後の復帰容量Ｄ3を測定した。
【００５８】
そして、上記のように測定した保存前の放電容量Ｄ1、保存後の残存容量Ｄ2及び保存後の復帰容量Ｄ3に基づき、下記の式により実施例１〜６及び比較例１〜７の各非水電解液二次電池の保存後における容量残存率（％）及び容量復帰率（％）を求め、その結果を下記の表２に示した。
【００５９】
容量残存率（％）＝（Ｄ2／Ｄ1）×１００
容量復帰率（％）＝（Ｄ3／Ｄ1）×１００
【００６０】
【表２】
0005235437.tif 000003
【００６１】
この結果、非水系溶媒として、金属リチウムとリチウムイオンとの平衡電位を基準とした分解電位が＋１．０〜３．０Ｖの範囲にある被膜形成化合物の４−フルオロエチレンカーボネートと、上記の式（１）に示したフッ素化鎖状カルボン酸エステルとの混合溶媒を用いた実施例１〜６の各非水電解液二次電池は、フッ素化を行っていない鎖状カルボン酸エステルを用いた比較例２，３の非水電解液二次電池や、金属リチウムとリチウムイオンとの平衡電位を基準として分解される電位が＋１．０〜３．０Ｖの範囲から外れたエチレンカーボネートを用いた比較例６，７の非水電解液二次電池や、従来より一般に用いられているエチレンカーボネートとエチルメチルカーボネートとの混合溶媒にビニレンカーボネートを添加させたものを用いた比較例１の非水電解液二次電池に比べて、保存後の容量残存率が明らかに向上していると共に、保存後の容量復帰率も向上していた。
【００６２】
また、α炭素における水素がフッ素で置換されたフッ素化鎖状カルボン酸エステルであるＣＨＦ2ＣＯＯＣＨ2ＣＨ3やＣＨＦ2ＣＯＯＣＨ3を用いた比較例４，５の非水電解液二次電池においては、保存後の容量残存率及び容量復帰率が大きく低下していた。これは、α炭素に電子吸引性の高いフッ素が結合することで、隣接するカルボニル炭素の電子密度が低下して、非水電解液が負極と反応したためであると考えられる。
【００６３】
（実施例７）
実施例７においては、上記の実施例１における非水電解液の作製において、非水系溶媒として、実施例１と同じ被膜形成化合物の４−フルオロエチレンカーボネート（４−ＦＥＣ）と、プロピレンカーボネート（ＰＣ）と、上記の式（１）に示したフッ素化鎖状カルボン酸エステルであるＣＦ3ＣＨ2ＣＯＯＣＨ3とを２０：５：７５の体積比で混合させた混合溶媒を用い、この混合溶媒に電解質としてヘキサフルオロリン酸リチウムＬｉＰＦ6を１．１ｍｏｌ／ｌの割合で溶解させ、それ以外は、上記の実施例１の場合と同様にして、図１に示すような円筒型で、充電終止電圧が４．３Ｖ、設計容量が２７００ｍＡｈの非水電解液二次電池を作製した。
【００６４】
（実施例８）
実施例８においては、上記の実施例１における非水電解液の作製において、非水系溶媒として、実施例１と同じ被膜形成化合物の４−フルオロエチレンカーボネート（４−ＦＥＣ）と、プロピレンカーボネート（ＰＣ）と、上記の式（１）に示したフッ素化鎖状カルボン酸エステルであるＣＨ3ＣＯＯＣＨ2ＣＦ3とを２０：５：７５の体積比で混合させた混合溶媒を用い、この混合溶媒に電解質としてヘキサフルオロリン酸リチウムＬｉＰＦ6を１．１ｍｏｌ／ｌの割合で溶解させ、それ以外は、上記の実施例１の場合と同様にして、実施例７の場合と同様の円筒型で、充電終止電圧が４．３Ｖ、設計容量が２７００ｍＡｈの非水電解液二次電池を作製した。
【００６５】
（比較例８）
比較例８においては、上記の実施例１における非水電解液の作製において、非水系溶媒として、実施例１と同じ被膜形成化合物の４−フルオロエチレンカーボネート（４−ＦＥＣ）と、プロピレンカーボネート（ＰＣ）と、エチルメチルカーボネート（ＥＭＣ）とを２０：５：７５の体積比で混合させた混合溶媒を用い、この混合溶媒に電解質としてヘキサフルオロリン酸リチウムＬｉＰＦ6を１．１ｍｏｌ／ｌの割合で溶解させ、それ以外は、上記の実施例１の場合と同様にして、実施例７，８の場合と同様の円筒型で、充電終止電圧が４．３Ｖ、設計容量が２７００ｍＡｈの非水電解液二次電池を作製した。
【００６６】
そして、上記のように作製した実施例７，８及び比較例８の各非水電解液二次電池を、それぞれ２５℃において、１０００ｍＡの定電流で４．３Ｖになるまで充電し、さらに４．３Ｖの定電圧で電流値が５４ｍＡになるまで定電圧充電させた後、５４０ｍＡの定電流で３．０Ｖになるまで放電させて、各非水電解液二次電池の初期放電容量を測定した。そして、比較例８の非水電解液二次電池における初期放電容量を１００として、各非水電解液二次電池の初期放電容量を算出し、その結果を下記の表３に示した。
【００６７】
【表３】
0005235437.tif 000004
【００６８】
この結果、実施例７，８及び比較例８の各非水電解液二次電池においては、略同じ初期放電容量が得られた。
【００６９】
次に、上記の実施例７，８及び比較例８の各非水電解液二次電池について、それぞれ２５℃において、１０００ｍＡの定電流で４．３Ｖになるまで充電し、さらに４．３Ｖの定電圧で電流値が５４ｍＡになるまで定電圧充電させた後、２７００ｍＡの定電流で３．０Ｖになるまで放電させて保存前の放電容量Ｄ1を測定した。
【００７０】
次いで、上記の各非水電解液二次電池を、それぞれ２５℃において、１０００ｍＡの定電流で４．３Ｖになるまで充電し、さらに４．３Ｖの定電圧で電流値が５４ｍＡになるまで定電圧充電させ、この状態で各非水電解液二次電池を恒温槽内において６０℃で２０日間保存した。
【００７１】
そして、保存前と保存後とにおける各非水電解液二次電池の電池電圧を測定し、電圧変化の結果を下記の表４に示した。
【００７２】
また、保存後の各非水電解液二次電池について、それぞれ２５℃において、２７００ｍＡの定電流で３．０Ｖになるまで放電させて保存後の残存容量Ｄ2を求めた。
【００７３】
その後、上記の各非水電解液二次電池を、それぞれ２５℃において、１０００ｍＡの定電流で４．３Ｖになるまで充電し、さらに４．３Ｖの定電圧で電流値が５４ｍＡになるまで定電圧充電させた後、２７００ｍＡの定電流で３．０Ｖになるまで放電させて保存後の復帰容量Ｄ3を測定した。
【００７４】
そして、上記のように測定した保存前の放電容量Ｄ1、保存後の残存容量Ｄ2及び保存後の復帰容量Ｄ3に基づき、実施例１〜６及び比較例１〜７の各非水電解液二次電池の場合と同じ前記の式により、保存後における容量残存率（％）及び容量復帰率（％）を求め、その結果を下記の表４に示した。
【００７５】
【表４】
0005235437.tif 000005
【００７６】
この結果、非水系溶媒として、金属リチウムとリチウムイオンとの平衡電位を基準とした分解電位が＋１．０〜３．０Ｖの範囲にある被膜形成化合物の４−フルオロエチレンカーボネートと、上記の式（１）に示したフッ素化鎖状カルボン酸エステルとを含む混合溶媒を用いた実施例７，８の各非水電解液二次電池は、上記の式（１）に示したフッ素化鎖状カルボン酸エステルに代えてエチルメチルカーボネート（ＥＭＣ）を用いた比較例８の非水電解液二次電池に比べ、保存後の電池電圧及び容量残存率が向上していた。
【００７７】
特に、上記の式（１）に示したフッ素化鎖状カルボン酸エステルとして、３，３，３−トリフルオロプロピオン酸メチルＣＦ3ＣＨ2ＣＯＯＣＨ3を用いた実施例７の非水電解液二次電池においては、保存後の容量残存率及び容量復帰率がさらに向上していた。
【図面の簡単な説明】
【００７８】
【図１】本発明の実施例１〜８及び比較例１〜８において作製した非水電解液二次電池の概略断面図である。
【符号の説明】
【００７９】
１  正極
２  負極
３  セパレータ
４  電池缶
５  正極タブ
６  正極蓋
７  負極タブ
８  絶縁パッキン
９  正極外部端子
【図１】
0005235437.tif 000006